Способ получения фотокатализатора на основе полупроводниковой нано-гетероструктуры CdS-WO3-TiO2
3
2
METHOD FOR PRODUCING PHOTOCATALYST BASED ON NANO-HETEROSTRUCTURAL SEMICONDUCTOR CdS-WO-TiO

Изобретение относится к области электротехники, а именно к способам получения тройных нано-гетероструктур из полупроводниковых материалов, характеризующихся различной шириной запрещенной зоны, и может быть использовано при разработке фотокатализаторов на основе нано-гетероструктурных материалов в фотоэлектрохимических и фотокаталитических устройствах для получения чистого водорода и кислорода, синтеза органических молекул.
Фотокатализаторы на основе диоксида титана, используемые в настоящее время, активно изучаются в направлении увеличения фотокаталитической активности посредством уменьшения размера частиц и создания гетероструктурных систем. Класс наноразмерных гетероструктур содержит большое количество материалов, удовлетворяющих условиям, предъявляемым к создаваемым фотокаталитическим и фотоэлектрохимическим системам с требуемыми характеристиками в отношении активности и спектральной селективности при возбуждении солнечным светом.
Существующие методы [1-3] имеют ограничения по размерам создаваемых полупроводниковых материалов: воспроизводимость по размерному фактору требует дополнительной подготовки исходных компонентов; необходимость предотвращения агломерации частиц компонентов бинарной системы; высокая вероятность получения гетеросистемы с неравномерным распределением компонентов.
Известные способы формирования 3D-структур на основе диоксида титана [1-3], в частности, в процессе роста нанотрубок электрохимическим способом, являются принципиально новыми подходами к решению задачи получения фотокатализатора на основе диоксида титана.
Известен способ [1] электрохимического получения двойных оксидных систем на основе пористого покрытия из оксида титана, используемых в качестве фотокатализаторов. Системы представляют собой нанокристаллические или нанокристаллитные покрытия, содержащие смешанные оксиды металлов на металлических поверхностях. Способ включает анодирование металлической поверхности с образованием плазменных микродуг, при этом на ранней стадии анодирования образуется слой, содержащий непроводящий ток полимер, который превращается в слой геля, мицеллы которого ориентированы в соответствии с электромагнитным полем. Однако известный способ имеет ограниченные возможности по применимости ряда функциональных материалов в качестве отдельных компонентов системы из-за того, что позволяет работать только с оксидными полупроводниковыми компонентами гетероструктурной системы. Также известный способ имеет ограничение по чистоте получаемых двойных оксидных систем за счет того, что существует большая вероятность внесения примесей при разложении веществ, входящих в состав геля, в ходе анодирования и окисления участков металлической поверхности.
2
2
2
2
Известен способ [2] получения двойной гетероструктурной системы на основе нанотрубок из оксида титана и наночастиц сульфида кадмия, используемой в качестве фотокатализатора. Способ включает в себя электрохимическое получение массива нанотрубок из оксида титана на подложке из металлического титана, электрохимическое осаждение металлического кадмия из раствора хлорида кадмия с получением системы Cd-нанотрубки TiO, термическое окисление металлического кадмия до оксида с получением системы CdO-нанотрубки TiO, ионный обмен в растворе NaS с получением системы CdS-нанотрубки TiO. Однако известный способ является сложным в реализации за счет многостадийности и длительности технологического процесса. Нанесение оксида вольфрама (VI) данным способом невозможно.
2
2
Известен способ [3] получения гетероструктурного фотоэлектрокатализатора на основе нанотрубок из оксида титана, наночастиц сульфида кадмия и наночастиц оксида олова, допированного сурьмой, который показывает высокую эффективность при работе в видимой области спектра. Способ включает в себя электрохимическое получение массива нанотрубок из оксида титана на подложке из металлического титана, помещение частиц CdS в массив из нанотрубок диоксида титана и последующую загрузку в полученную систему оксида олова, допированного сурьмой. Однако известный способ является трудновоспроизводимым за счет многостадийности технологического процесса и сложности контроля количественного соотношения компонентов из-за агломерации частиц компонентов и высокой вероятности загрязнения системы примесями в составе получаемой гибридной системы CdS-TiO-Sb/SnO при химическом способе внесения компонентов.
2
3
2
Известен способ получения тройной гибридной системы состава CdS-WO3-TiO с атомным соотношением Cd/Ti/W=1/1/1 [4], наиболее близкий к заявляемому изобретению и принятый в качестве прототипа. Для получения данной системы синтез проводился в два этапа. На первом этапе получали бинарную гибридную систему WO-TiO (в мольном соотношении 1/1) золь-гель методом с использованием в качестве исходных компонентов 0.1 M раствора вольфрамата натрия в смеси азотной кислоты/этанола (объемное соотношение 1/1) и водной суспензии диоксида титана (Degussa Р25). Исходные составляющие перемешивались и отжигались при 450°C в течение четырех часов. На втором этапе синтеза тройной гибридной системы из полученной на первом этапе синтеза бинарной системы готовили водную суспензию, вносили в нее ацетат кадмия с концентрацией 4 мМ и капельно добавляли раствор сульфида натрия с концентрацией 4 мМ до получения сульфида кадмия, затем полученную смесь сульфида кадмия и частиц диоксида титана с нанесенными частицами оксида вольфрама (VI) и сульфида кадмия промывали дистиллированной водой, фильтровали и сушили при температуре 50-70°C в течение 60 минут. Фазовый и количественный состав подтверждали методами рентгенофазового, энергодисперсионного анализа, электронной дифракции.
3
2
3
2
3
2
3
2
Недостатком известного способа является неравномерность распределения частиц сульфида кадмия и оксида вольфрама (VI) по объему тройной гибридной системы CdS-WO-TiO, а также сложность регулирования размеров частиц этих компонентов в процессе получения за счет многостадийности и необходимости проведения дополнительных стадий, в частности, стадии промывки от побочных продуктов при химическом способе получения тройной нано-гетероструктурной системы состава CdS-WO-TiO. Другим недостатком известного способа является загрязнение CdS-WO-TiO частицами сульфида кадмия за счет получения их в виде отдельных частиц наряду на втором этапе синтеза системы CdS-WO-TiO, что создает также опасность для здоровья при работе. Следующим недостатком известного способа является сложность и относительная дороговизна за счет соблюдения жесткого технологического контроля качества суспензии и состояния вспомогательных устройств: узкое распределение частиц исходного порошка по размерам, концентрации вводимых к порошку органических компонентов, учет требований, предъявляемых к чистоте реактивов в процессе химического синтеза.
Заявленное изобретение свободно от указанных недостатков.
3
2
3
2
Техническими результатами, достигаемыми заявленным изобретением, являются равномерность распределения частиц узкозонных полупроводников контролируемого размера по объему получаемой тройной полупроводниковой нано-гетероструктурной системы CdS-WO-TiO; чистота получаемой системы CdS-WO-TiO за счет отсутствия свободных частиц сульфида кадмия при реализации электрохимического способа; упрощение и удешевление технологического процесса в целом.
3
2
3
2
3
2
3
2
4
2
2
4
Технический результат в заявленном изобретении реализован следующим образом. Способ получения тройной полупроводниковой нано-гетероструктурной системы состава CdS-WO-TiO включал в себя электрохимическое восстановление вольфрама из раствора вольфрамата натрия на подложку из титановой фольги. При этом в качестве электролита использовалась смесь из диметилформамида и формамида (в объемном соотношении между собой 1:9), в которой растворялся вольфрамат натрия с концентрацией 1М. Электрохимическое восстановление проводилось в течение 1 часа при потенциале -2В. После проведения электрохимического восстановления подложка из титановой фольги с нанесенными на нее наночастицами металлического вольфрама промывалась дистиллированной водой. Далее проводилось анодирование подложки из титановой фольги с нанесенными на нее наночастицами металлического вольфрама в электролите, который приготавливали из фторида аммония в количестве 0.1 масс. %, дистиллированной воды в количестве 2.0 масс. % и этиленгликоля в количестве 97.9 масс. %, при потенциале +60B в течение не менее 3 часов с последующим отжигом на воздухе при температуре не менее 500°C на протяжении не менее 5 часов (скорость нагрева/охлаждения 30°/ч) с получением двойной системы WO-TiO. На следующем этапе получения тройной полупроводниковой нано-гетероструктурной системы состава CdS-WO-TiO проводилось электрохимическое осаждение сульфида кадмия в системе WO-TiO. Условия электрохимического получения сульфида кадмия на подложке из ориентированных вертикально к подложке из титановой фольги нанотрубок диоксида титана, модифицированных оксидом вольфрама (VI), следующие: электролит - водный раствор CdSO с концентрацией не менее 0.002М, NaSO с концентрацией не менее 0.1М, рН раствора - 7, приложенный потенциал - -0.6В, время осаждения - не менее 30 минут.
3
2
Заявляемый способ позволяет получать наноразмерные компоненты системы с задаваемым заранее соотношением фаз и, соответственно, позволяет получать готовую тройную полупроводниковую нано-гетероструктурную систему состава CdS-WO-TiO с необходимыми параметрами и свойствами, а именно, толщиной слоя, диаметром и длиной нанотрубок диоксида титана, размером частиц узкозонных полупроводников.
Предлагаемый способ иллюстрируется чертежами.
На Фиг. 1 представлена микрофотография поверхности титановой подложки с наночастицами металлического вольфрама.
На Фиг. 2 представлена микрофотография синтезированного массива нанотрубок диоксида титана, модифицированного оксидом вольфрама (VI), на подложке из титановой фольги.
3
2
На Фиг. 3 представлена микрофотография электрохимически осажденных наночастиц сульфида кадмия в бинарной системе WO-TiO на подложке из титановой фольги.
2
3
2
2
3
2
На Фиг. 4 представлены рентгенограммы для демонстрации фазового состава полученных нанотрубок из TiO, бинарных систем WO-TiO и CdS/TiO и тройной системы CdS-WO-TiO.
3
2
3
2
На Фиг. 5 представлены данные электронной спектроскопии для подтверждения химического анализа полученных бинарной WO-TiO и тройной CdS-WO-TiO систем.
3
2
На Фиг. 6 представлен спектр комбинационного рассеяния для подтверждения фазового состава тройной CdS-WO-TiO системы.
3
2
Заявленный способ получения фотокатализатора на основе тройной нано-гетероструктурной системы состава CdS-WO-TiO был апробирован на лабораторной базе в режиме реального времени в Санкт-Петербургском государственном университете.
3
2
3
2
Результаты испытания подтверждены конкретными условиями реализации способа получения тройной нано-гетероструктурной системы состава CdS-WO-TiO и данными по анализу промежуточных систем и конечной тройной нано-гетероструктурной системы состава CdS-WO-TiO методами рентгенофазового анализа, колебательной спектроскопии комбинационного рассеяния, электронной спектроскопии и сканирующей электронной микроскопии.
Пример 1.
3
2
3
2
3
2
Пример 1 демонстрирует, что способ получения наноразмерной гетероструктурной системы CdS-WO-TiO, заявленный в изобретении, позволяет наноразмерную гетероструктурную систему CdS-WO-TiO с равномерным распределением частиц узкозонных полупроводников контролируемого размера по объему получаемой тройной полупроводниковой нано-гетероструктурной системы CdS-WO-TiO путем изменения условий проведения электрохимических процессов.
Так при проведении электрохимического восстановления на подложку из титановой фольги из раствора вольфрамата натрия с концентрацией 1М и при использовании в качестве электролита смеси, состоящей из диметилформамида и формамида в объемном соотношении 1/9, осаждались наночастицы металлического вольфрама. На Фиг. 1 представлена микрофотография поверхности титановой подложки с наночастицами металлического вольфрама с размером 20-30 нм.
3
2
3
2
При проведении анодирования подложки из титановой фольги с наночастицами металлического вольфрама при потенциале +60B в течение 3 часов получался массив нанотрубок из диоксида титана, модифицированных оксидом вольфрама (VI) - бинарная система WO-TiO. На Фиг. 2 представлена микрофотография системы WO-TiO. Полученные нанотрубки из диоксида титана одностенные, ориентированы вертикально по отношению к поверхности подложки из титановой фольги. Диаметр полученных нанотрубок составляет в среднем 50-70 нм, их длина - 500 нм.
4
2
2
4
3
2
3
Электрохимическое осаждение сульфида кадмия на подложке из массива нанотрубок из диоксида титана, ориентированных вертикально к подложке из титановой фольги и модифицированных оксидом вольфрама (VI), с использованием водного раствора электролита количественного состава 0.002М CdSO, 0.1M NaSO при рН=7 и при потенциале -0.6B в течение 30 минут позволяет получить тройную нано-гетероструктурную систему CdS-WO-TiO с наночастицами кадмия сульфида размером 30 нм (Фиг. 3). Электрохимический метод осаждения сульфида кадмия в предлагаемом способе позволяет равномерно распределять компоненты WO и CdS по объему системы, что обеспечивает хороший межфазный контакт.
Пример 2.
Пример 2 демонстрирует чистоту получаемой системы за счет использования на всех этапах электрохимического способа, а также упрощение технологического процесса в целом.
4
2
2
4
3
2
3
2
3
2
При апробации на подложку из титановой фольги электрохимическим восстановлением осаждались наночастицы металлического вольфрама из раствора вольфрамата натрия, в качестве электролита использовалась смесь, состоящая из диметилформамида и формамида в объемном соотношении 1/9, в котором был растворен вольфрамат натрия с концентрацией 1М. Электрохимическое восстановление проводилось в течение 1 часа при потенциале -2В. После этого подложку из титановой фольги с наночастицами металлического вольфрама промывали от электролита дистиллированной водой. Последующее анодирование подложки из титановой фольги с наночастицами металлического вольфрама проводилось при потенциале +60В 3 часа с последующим отжигом при 500°С в течение 5 часов (скорость нагрева/охлаждения 30°/ч). Электрохимическое осаждение сульфида кадмия проводили на подложке из массива нанотрубок из диоксида титана, ориентированных вертикально к подложке из титановой фольги и модифицированных оксидом вольфрама (VI), который был взят в качестве рабочего электрода, и с использованием водного раствора электролита состава 0.002М CdSO, 0.1М NaSO при рН=7 и при потенциале -0.6B в течение 30 минут. Согласно результатам рентгенофазового анализа (Фиг. 4) наноразмерная гетероструктурная система CdS-WO-TiO имеет соответствующие ее составу фазы, а именно, сульфида кадмия, оксида вольфрама (VI), диоксида титана в фазе анатаза. По данным электронной спектроскопии для химического анализа (Фиг. 5) все элементы, входящие в состав тройной гетероструктурной системы CdS-WO-TiO, а именно, титан, вольфрам, кадмий, сера, кислород, детектируются. На Фиг. 6 представлен спектр комбинационного рассеяния тройной системы CdS-WO-TiO. Все фазовые компоненты, входящие в систему, спектроскопически детектируются.
3
2
3
2
В предлагаемом способе получения тройной полупроводниковой нано-гетероструктурной системы состава CdS-WO-TiO существует возможность получать как индивидуальные фазы диоксида титана - анатаз или рутил, так и смесь этих фаз, путем варьирования температурного режима отжига бинарной системы WO-TiO, в отличие от прототипа [4], в котором используется промышленный образец диоксид титана (Degussa Р25), содержащий одновременно две фазы анатаз и рутил, а также примесь оксида алюминия и/или оксида кремния. Пример 1 демонстрирует получение нанотрубок диоксида титана в фазе анатаза (Фиг. 4).
3
2
3
2
2
3
Технико-экономическая эффективность заявленного изобретения подтверждается примерами 1 и 2. Как видно из примера 1, заявленный способ получения фотокатализатора на основе тройной нано-гетероструктурной системы состава CdS-WO-TiO с формированием 3D-структур на основе диоксида титана электрохимическим методом дает равномерность распределения оксида вольфрама (VI) и сульфида кадмия по объему нанотрубок оксида титана и чистоту получаемой системы от загрязнения посторонними примесями, содержащимися в исходных прекурсорах, что, в свою очередь, упрощает заявляемый способ за счет освобождения процесса от дополнительной стадии очистки от этих загрязнений. Кроме того, образующаяся 3D-структура заметно увеличивает функциональную, рабочую поверхность фотокатализатора. Электрохимический метод осаждения сульфида кадмия в заявленном способе предотвращает агломерацию наносимой фазы в отличие от химических способов получения, в которых растворы вступающих во взаимодействие компонентов используются, как правило, в малых концентрациях, и, как следствие, процесс осаждения повторяется несколько раз. Как видно из примера 2, заявленное изобретение предлагает способ получения наноразмерной гетероструктурной системы CdS-WO-TiO, позволяющий заметно упростить технологию получения, убрать из технологической цепочки стадии, связанные с проведением дополнительной очистки от нежелательных примесей, а также снизить затраты, связанные с использованием дешевых материалов и доступного оборудования. Электрохимический метод осаждения сульфида кадмия в предлагаемом способе отличается чистотой получаемого компонента CdS тройной системы CdS-TiO-WO, по сравнению с химическим осаждением, применяемом в прототипе [4]. Отдельных частиц кадмия сульфида в растворе не образуется, что делает заявляемый способ заметно менее опасным для труда, чем способ, предлагаемый в прототипе [4].
Использованные источники информации
1. Патент РФ № RU 2366766 "Способ анодирования металлических поверхностей и предназначенные для этого композиции", МПК C25D 11/02. Опубликован 10.09.2009.
2. Патент Китая CN 102677122 "Preparation method of superfine cadmium sulfide particles-sensitized titanium dioxide nanotube array". Опубликован 11.05.2012.
3. Патент Китая CN 102468361 "Method for manufacturing photoelectrocatalysis double-function electrode with wide wave range response". Опубликован 05.11.20.
4. Патент Южной Кореи KR 101160269 "Photoenergy conversion material using ternary hybrid semiconductor composite and method of preparing ternary same". Опубликован 15.04.2011 (прототип).